(57)【特許請求の範囲】
【請求項１】
透明基材層と、
前記透明基材層の上に設けられ、シリカ微粒子を添加したオルガノシロキサン系ゾル溶液を硬化してなる透明多孔質層である、インキの滲みを防止するためのインキ受容層と、
前記インキ受容層の上に設けられ、有機バインダー樹脂と、少なくともジエチレングリコールモノエチルエーテルアセテートとプロピレングリコールモノエチルエーテルアセテートの双方を含む有機溶剤と、主要成分としての銀粉末とを含む導電性ペーストを用いて形成された導電部と、を備え、
前記導電性ペーストは、１〜５重量％のニトロセルロースの添加により、回転粘度計でローターの回転速度を一定に制御し粘度を測定したとき、時間とともに徐々に粘度が上昇し、その後一定の粘度に達するようにされてなることを特徴とする透明導電フィルム。
【請求項２】
前記銀粉末の含有量は、当該１〜５重量％のニトロセルロースの添加導電性ペーストの全体量の５０〜９５質量％である請求項１に記載の透明導電フィルム。
【請求項３】
請求項１又は２に記載の透明導電フィルムを含む電磁波シールド材。
【請求項４】
請求項１又は２に記載の透明導電フィルムを含むタッチセンサー。
【請求項５】
透明基材層の上に、シリカ微粒子を添加したオルガノシロキサン系ゾル溶液を硬化してなる透明多孔質層である、インキの滲みを防止するためのインキ受容層を形成する工程と、
前記インキ受容層の上に、有機バインダー樹脂と、少なくともジエチレングリコールモノエチルエーテルアセテートとプロピレングリコールモノエチルエーテルアセテートの双方を含む有機溶剤と、主要成分としての銀粉末とを含む導電性ペーストを用いて導電部を形成する工程とを備え、
前記導電性ペーストは、１〜５重量％のニトロセルロースの添加により、回転粘度計でローターの回転速度を一定に制御し粘度を測定したとき、時間とともに徐々に粘度が上昇し、その後一定の粘度に達するようにされていることを特徴とする電磁波シールド材の製造方法。
【請求項６】
タッチセンサの電極パターン材の製造方法であって、
透明基材層の上に、シリカ微粒子を添加したオルガノシロキサン系ゾル溶液を硬化してなる透明多孔質層である、インキの滲みを防止するためのインキ受容層を形成する工程と、
前記インキ受容層の上に、有機バインダー樹脂と、少なくともジエチレングリコールモノエチルエーテルアセテートとプロピレングリコールモノエチルエーテルアセテートの双方を含む有機溶剤と、主要成分としての銀粉末とを含む導電性ペーストを用いて導電部を形成する工程とを備え、
前記導電性ペーストは、１〜５重量％のニトロセルロースの添加により、回転粘度計でローターの回転速度を一定に制御し粘度を測定したとき、時間とともに徐々に粘度が上昇し、その後一定の粘度に達するようにされていることを特徴とするタッチセンサ用電極パターン材の製造方法。
【発明の詳細な説明】
【技術分野】
【０００１】
本発明は、一般に導電性ペーストに関するものであり、より特定的には、スクリーン印刷時にかすれが生じないように改良された導電性ペーストに関する。本発明はまた、そのような導電性ペーストを用いて得た電磁波シールド材およびタッチセンサー、並びにその製造方法に関する。
【背景技術】
【０００２】
プラズマディスプレイパネル（ＰＤＰ）は、放電セルの内部でＨｅ＋Ｎｅ又はＮｅ＋Ｘｅガスの放電により発生する波長１４７ｎｍの紫外線が、赤（Ｒ）、緑（Ｇ）、青（Ｂ）の蛍光体を励起するとき発生する発光現象を利用した自発光型ディスプレイである。高輝度、高効率、広視野角を有し、５０インチ以上の大型画面のディスプレイ装置にも展開が進んでいる。
【０００３】
ＰＤＰの放電セルからは、ＲＧＢの可視光線以外にも、近赤外線（ＮＩＲ）、Ｎｅプラズマ発光、紫外線（ＵＶ）、プラズマ点火に必要な駆動回路信号に同期した数ＭＨｚ〜数ＧＨｚ帯の電磁波等の、本来ディスプレイに不要とされる電磁波も同時に輻射される。ここでＮＩＲはワイヤレスリモコンの誤動作を、Ｎｅプラズマ発光はディスプレイの色再現性の低下を、ＵＶは視力の低下等の悪影響を、数ＭＨｚ〜数ＧＨｚ帯の電磁波は人体への悪影響や精密機器の誤作動を引き起こす可能性がある。このため、ＰＤＰの前面には、有害な各種輻射電磁波をカットするためのシールドフィルムが装着される。
【０００４】
上記各種輻射電磁波のうち数ＭＨｚ〜数ＧＨｚ帯の電磁波を遮蔽するための電磁波シールドフィルムとしては、例えば、ポリエチレンテレフタレート等の透明樹脂からなる基材フィルム上に導電性の高い金属を格子状に配列した導電性メッシュを形成したもの等が挙げられる。
【０００５】
このような電磁波シールドフィルムを製造する方法としては、例えば、基材フィルム上に銅箔を貼合し、フォトリソグラフィーやスクリーン印刷法によってメッシュ状にレジスト膜を形成した後、メッシュ以外の部分（開口部）をエッチングにより除去する方法（例えば、特許文献１）；基材フィルム上にグラビア印刷やオフセット印刷法を用いてメッシュ状に触媒を印刷した後、該触媒を核として無電解めっきを行う方法（例えば、特許文献２）等が提案されている。しかしながら、これらの方法はエッチングや無電解めっき等の湿式工程を含むことから、製造が煩雑となり高コストであるという問題があった。
【０００６】
そこで、本願出願人らは、酸化物セラミックス、非酸化物セラミックス及び金属からなる群から選ばれる少なくとも１種を主成分として含有する透明多孔質層を備えた透明樹脂基材の該透明多孔質層面に、表面が酸化銀で被覆された銀粒子、バインダー及び溶媒を含む導電性ペーストを幾何学パターンにスクリーン印刷する電磁波シールド材の製造方法を提案した（特許文献３）。この方法は、エッチングや無電解めっき等の湿式プロセスを含まないため簡便であり、また、基材フィルムの耐酸性、耐アルカリ性、耐溶剤性等を全く考慮する必要がない点でも有利であった。
【先行技術文献】
【特許文献】
【０００７】
【特許文献１】特開２００４−９５８２９号公報
【特許文献２】特開２００７−９６０４９号公報
【特許文献３】特開２００７−１４２３３４号公報
【発明の概要】
【発明が解決しようとする課題】
【０００８】
しかしながら、特許文献３に開示の技術において、透明多孔質層面に銀粒子、バインダー及び溶媒を含む導電性ペーストを形成した場合、スクリーン印刷時にかすれが生じ、断線する場合があるという課題があった。
【０００９】
この発明は、上記課題を解決するためになされたもので、スクリーン印刷時にかすれが生じないように改良された導電性ペーストを用いて形成された透明導電フィルムを提供することを目的とする。
【００１０】
この発明のさらに他の目的は、そのような透明導電フィルムを含む電磁波シールド材を提供することにある。
【００１１】
この発明のさらに他の目的は、そのような透明導電フィルムを含むタッチセンサーを提供することにある。
【課題を解決するための手段】
【００１２】
本発明に係る透明導電フィルムは、透明基材層と、前記透明基材層の上に設けられ、シリカ微粒子を添加したオルガノシロキサン系ゾル溶液を硬化してなる透明多孔質層である、インキの滲みを防止するためのインキ受容層と、前記インキ受容層の上に設けられ、有機バインダー樹脂と、少なくともジエチレングリコールモノエチルエーテルアセテートとプロピレングリコールモノエチルエーテルアセテートの双方を含む有機溶剤と、主要成分としての銀粉末とを含む導電性ペーストを用いて形成された導電部と、を備える。前記導電性ペーストは、１〜５重量％のニトロセルロースの添加により、回転粘度計でローターの回転速度を一定に制御し粘度を測定したとき、時間とともに徐々に粘度が上昇し、その後一定の粘度に達するようにされてなることを特徴とする。
【００１３】
スクリーン印刷は、孔版印刷の一種で版に、テトロン、ナイロン等の化学繊維やステンレスワイヤのスクリーンを利用する。まず、スクリーンを枠に張り、四方を引っ張り緊張させて固定し、その上に手工芸又は光工学的（写真的）方法で版膜（レジスト）を作って必要な画線以外の目を塞ぎ版を作る。次に、枠内に印刷インクを入れ、スキージと呼ぶヘラ状のゴム板でスクリーンの内面を加圧・移動する。するとインクは版膜のない部分のスクリーンを透過して版の下に置かれた被印刷物面に押し出されて印刷が行われる、という仕組みである。
【００１４】
本願発明によれば、１〜５重量％のニトロセルロースの添加により、回転粘度計でローターの回転速度を一定に制御し粘度を測定したとき、時間とともに徐々に粘度が上昇するようにされているので、スクリーンを透過して版の下に置かれた被印刷物面に押し出され、その後スクリーンを引き上げる際に、粘度が徐々にしか上昇しない。そのため、被印刷物面にインクが大量に流れ込み、かすれが生じない。
【００１５】
上記銀粉末の含有量は、当該導電性ペーストの全体量の５０〜９５質量％である。この範囲に選ぶことにより、焼成後、残存有機バインダー樹脂中において、銀粒子を互いに融着させたまま、透明多孔質層の面上に密着性よく留まらせることができる。導電粉末は互いにくっつき合い、電気的接続され、導電性は損なわれない。
【００１６】
上記有機バインダー樹脂は合成樹脂で形成される。
【００１７】
また、導電性ペーストに含まれる溶媒としては、銀粒子及びバインダーと反応を起こさず、これらを良好に分散するものであれば特に限定されるものではない。例えば、スクリーン印刷用のペーストとして調合される場合は、比較的高沸点（例えば、沸点約１００〜３００℃）のものが選択されることが多い。
【００１８】
例えば、トルエン、キシレン等の芳香族炭化水素；メチルエチルケトン、メチルイソブチルケトン、シクロヘキサノン等のケトン類；エチレングリコールモノエチルエーテル、エチレングリコールモノブチルエーテル、ジエチレングリコールジメチルエーテル、トリエチレングリコールモノブチルエーテル、プロピレングリコールモノメチルエーテル、トリプロピレングリコールノルマルブチルエーテル等のグリコールのエーテル類；エチレングリコールモノエチルエーテルアセテート、エチレングリコールモノメチルエーテルアセテート、ジエチレングリコールモノブチルエーテルアセテート、ジエチレングリコールモノエチルエーテルアセテート（酢酸カルビトール）、プロピレングリコールモノメチルエーテルアセテート等のグリコールのエーテルエステル類、テルピネオールなどの有機溶剤が使用される。溶媒の使用量は、銀粒子１００重量部に対して１〜３０重量部程度、好ましくは３〜２０重量程度であればよい。
【００１９】
上述の導電性ペーストはかすれが生じないので、電磁波シールド材を形成するのに好ましい。この場合、スクリーン印刷の方法は特に限定はなく、公知の方法を用いて行うことができる。印刷に用いるスクリーン版は、電磁波を効果的に遮蔽でき、かつ十分な透視性が確保できる程度の導電部が形成されるようなパターン、特に、格子状、網目状などの連続した幾何学パターンを有するものが用いられる。例えば、直径１１〜２３μｍのステンレスワイヤで織られた３６０〜７００メッシュのステンレス紗に、線幅１０〜３０μｍ程度、模様ピッチ２００〜４００μｍ程度の格子状パターンを設けたスクリーン版が挙げられる。
【００２０】
一般に、スクリーン印刷されるパターンの線幅は、原理上、スクリーン版の線幅より少し太くなる傾向があるが、線間隔のズレやパターンの歪みがほとんど発生せず、スクリーン版のパターンに対しほぼ忠実なパターンが透明多孔質層上に再現されることとなる。少し太くなる傾向を嫌う場合、スクリーン版のスリット幅を、透明多孔質層に形成される所望の線幅よりも小さく設定すればよく、当業者であればかかる設定は容易に行うことができる。
【００２１】
続いて、スクリーン印刷された電磁波シールド材を、１３０〜２００℃程度（特に、１６０〜１８０℃程度）の低温で加熱処理（焼成）して、透明多孔質層に格子状パターンの導電部を形成する。上述したように、特定の導電性ペーストを用いているため、かすれは生じず、比較的低温の加熱条件でも容易に金属銀粒子の融着が起こり、連続した金属銀の塗膜を形成することができる。加熱処理では、例えば、外部加熱方式（蒸気又は電気加熱熱風、赤外線ヒーター、ヒートロール等）、内部加熱方式（誘導加熱、高周波加熱、抵抗加熱等）等が採用される。加熱時間は、通常、５分〜１２０分程度、好ましくは１０分〜４０分程度である。
【００２２】
なお、上記加熱処理（焼成）を多段階で行っても良い。例えば、第一段階として５０〜６０℃で１０〜２０分程度加熱処理した後、引き続き、第二段階として１６０〜１８０℃で１０分〜４０分程度加熱処理することも可能である。多段階にすることで、先に溶媒を揮発させることで、さらに滲みを抑制することができる。
【００２３】
また、上記の導電性ペーストを用いると、低温且つ短時間で銀塗膜を形成することができるため、熱による透明性樹脂基材への悪影響を回避できる。即ち、熱により透明性樹脂基材からのオリゴマー析出によって該基材が白化したり、熱により基材が黄変したりすることを抑制できる。
【００２４】
また、透明性樹脂基材の透明多孔質層と反対面にハードコート層を有する場合、焼成時に基材樹脂の白化や黄変がさらに抑制される。
【００２５】
また、透明性樹脂としては、例えば、ポリビニルアルコール樹脂、ポリエステル樹脂、ポリカーボネート樹脂、ポリ（メタ）アクリル酸エステル樹脂、シリコーン樹脂、環状ポリオレフィン樹脂及びウレタン樹脂、セルロース樹脂などが挙げられる。該材料は、これらからなる群から選ばれる少なくとも１種を選択することができる。
【００２６】
また、導電部の格子状又は網目状パターンの線幅（Ｗ）は、通常、１０〜３０μｍ程度、好ましくは１５〜２０μｍ程度である。線幅が約１０μｍ未満である幾何学パターンは、その作製が困難となる傾向にあり、３０μｍを越えるとパターンが目に付きやすくなる傾向にあるため好ましくない。
【００２７】
なお、印刷される格子状又は網目状パターンの線の間隔（ピッチ）（Ｐ）は、上記の開口率及び線幅を満たす範囲で適宜選択することができる。通常、２００〜４００μｍ程度の範囲であればよい。
【００２８】
細線の厚み（透明多孔質層面から垂直方向の細線の最大高さ）は、線幅等によって変動し得るが、通常約１μｍ以上であり、特に１〜３０μｍ程度である。
【００２９】
得られた電磁波シールド材は、高い電磁波シールド効果を有し、透明性及び透視性に優れている。しかも、導電部の細線の断線がほとんどないため抵抗が低いという特徴も有している。本発明の電磁波シールド材の表面抵抗値は、５Ω／□以下、好ましくは３Ω／□以下、更に好ましくは２Ω／□以下である。表面抵抗値が大きすぎる場合には、シールド特性の点で好ましくない。
【００３０】
得られた電磁波シールド材の全光線透過率（ＪＩＳ Ｋ７１０５）は、７２〜９１％程度と高い値を達成できる。また、ヘイズ値（ＪＩＳ Ｋ７１０５）は、０．５〜６％程度と低い。
【００３１】
さらに、透明多孔質層上に形成された導電性パターンは、実質的にその大部分が銀粒子からなり、かつ、この銀粒子が直接融着し結合した高純度の銀の塊となる。このため、得られた電磁波シールド材は、より低く且つ安定な抵抗値を有している。
【００３２】
得られた電磁波シールド材は、さらに機能性フィルム等が積層されていてもよい。機能性フィルムとしては、フィルムの表面の光反射を防止する反射防止層が設けられた反射防止フィルム、着色や添加剤によって着色された着色フィルム、近赤外線を吸収又は反射する近赤外線遮蔽フィルム、指紋など汚染物質が表面に付着することを防止する防汚性フィルムなどが挙げられる。
【００３３】
得られた電磁波シールド材は、電磁波シールド効果が高く、透明性および透視性に優れている。また、本発明の導電性ペーストを用いてスクリーン印刷すると、均質な導電性の幾何学パターンを、高い精度で簡便に基材上に設けることができる。そのため、表示面積の大きなディスプレイに適用される電磁波シールド前面板であっても、簡便に製造することができる。従って、陰極線管（ＣＲＴ）などの他、プラズマディスプレイパネル（ＰＤＰ）などのような表示画面の大きなディスプレイに用いる電磁波シールドフィルターとして有用である。
【００３４】
また、本願発明の導電性ペーストを用いて形成してなる電極パターン材は断線がなくタッチセンサーを形成するのに好ましい。
【００３５】
本発明の他の局面に従う電磁波シールド材の製造方法は、透明基材層の上に、シリカ微粒子を添加したオルガノシロキサン系ゾル溶液を硬化してなる透明多孔質層である、インキの滲みを防止するためのインキ受容層を形成する工程と、前記インキ受容層の上に、有機バインダー樹脂と、少なくともジエチレングリコールモノエチルエーテルアセテートとプロピレングリコールモノエチルエーテルアセテートの双方を含む有機溶剤と、主要成分としての銀粉末とを含む導電性ペーストを用いて導電部を形成する工程とを備え、前記導電性ペーストは、１〜５重量％のニトロセルロースの添加により、回転粘度計でローターの回転速度を一定に制御し粘度を測定したとき、時間とともに徐々に粘度が上昇し、その後一定の粘度に達するようにされていることを特徴とする。
【００３６】
本発明の他の局面に従うタッチセンサ用電極パターン材の製造方法は、透明基材層の上に、シリカ微粒子を添加したオルガノシロキサン系ゾル溶液を硬化してなる透明多孔質層である、インキの滲みを防止するためのインキ受容層を形成する工程と、前記インキ受容層の上に、有機バインダー樹脂と、少なくともジエチレングリコールモノエチルエーテルアセテートとプロピレングリコールモノエチルエーテルアセテートの双方を含む有機溶剤と、主要成分としての銀粉末とを含む導電性ペーストを用いて導電部を形成する工程とを備え、前記導電性ペーストは、１〜５重量％のニトロセルロースの添加により、回転粘度計でローターの回転速度を一定に制御し粘度を測定したとき、時間とともに徐々に粘度が上昇し、その後一定の粘度に達するようにされていることを特徴とする。
【発明の効果】
【００３７】
本願発明によれば、１〜５重量％のニトロセルロースの添加により、回転粘度計でローターの回転速度を一定に制御し粘度を測定したとき、時間とともに徐々に粘度が上昇するようにされているので、スクリーンを透過して版の下に置かれた被印刷物面に押し出されたときに粘度が除々に上昇し、被印刷物面にしっかりと残り、かすれが生じない。ひいては、焼成後においても、銀細線の断線が生じない。
【図面の簡単な説明】
【００３８】
【図１】本発明及び比較例に係る導電性ペーストの粘度の時間依存を示す図である。
【図２】（Ａ）  本発明に係る導電性ペーストで形成してなる電磁波シールド材を装着したプラズマディスプレイパネルの概念図である。  （Ｂ）  本発明に係る導電性ペーストで形成してなる電磁波シールド材の平面図である。  （Ｃ）  図２（Ｂ）におけるＣ−Ｃ線に沿う断面図である。
【図３】（Ａ）  本発明に係る導電性ペーストで形成してなる電極材を含むタッチパネルの概念図である。  （Ｂ）  タッチパネルの動作を説明する図である。
【発明を実施するための形態】
【００３９】
スクリーン印刷時にかすれが生じないように改良された導電性ペーストを用いて形成された透明導電フィルムを得るという目的を、有機バインダー樹脂と有機溶剤と主要成分としての銀粉末とを含む導電性ペーストにおいて、１〜５重量％のニトロセルロースの添加により、回転粘度計でローターの回転速度を一定に制御し粘度を測定したとき、時間とともに徐々に粘度が上昇し、その後一定の粘度に達するように調節することによって実現した。
【００４０】
図１は、種々の導電性ペーストの、粘度の時間依存曲線を示したものである。回転粘度計には、Ｒ１１５形粘度計（東機産業製）を用いた。サンプルの中に導電性ペーストを１．５ｃｃ入れ、上から、コーンロータヘッドで挟み込み、ヘッドを回転させる。ヘッドの軸にかかるトルクを測定して、粘度を算出した。ペースト温度は循環水で調整し、２３℃で測定した。ヘッドの回転速度はプログラムで制御した。最初の６０秒まで０．６ｒｐｍで回転させた。このとき徐々に粘度が上昇することが観察された。６０秒から１３０秒まで３０ｒｐｍで回転させた。このとき、粘度が下がることが観察された。次に１３０秒を過ぎてから０．５ｒｐｍで回転させると、粘度は上がった（戻る）。
【００４１】
粘度曲線ａに示すような導電性ペーストが、電磁波シールド材及びタッチセンサーの電極材材に適切であることが見出された。すなわち、回転粘度計でローターの回転速度を３０ｒｐｍにして低粘度の状態にした後、回転速度を０．５ｒｐｍに制御し粘度を測定したとき、粘度曲線ａに示すように、時間とともに徐々に粘度が上昇するような導電性ペーストが好ましいことが見出された。このような粘度挙動を示すものは、スクリーンを透過して版の下に置かれた被印刷物面に押し出され、その後スクリーンを引き上げる際に、粘度が徐々にしか上昇しない。そのため、被印刷物面にインキが大量に流れ込み、かすれが生じないことが見出された。
【００４２】
このような粘度挙動は、１〜５重量％のニトロセルロースの添加により生じることも見出された。下記構造式を有するニトロセルロースの添加により、このような粘度変化を示すメカニズムは定かでないが、ニトロセルロースの主骨格であるセルロースと有機バインダーが銀粒子を介して絡み合い、かつニトロセルロースに含まれるニトロ基の分極に由来する双極子モーメントが、ペーストのコンシステンシー（液体を変形するときに起こる力学的抵抗）に影響を与えたたものと考えられる。
【化１】
0005602510.tif 000002
【００４３】
一方、粘度曲線ｂに示すような回転粘度計でローターの回転速度を３０ｒｐｍにして低粘度の状態にした後、回転速度を０．５ｒｐｍに制御し粘度を測定したとき、急激に粘度が上昇する導電性ペーストは、スクリーン印刷時にかすれが生じることも見出された。
【００４４】
以下、この発明の実施例を説明する。
【実施例１】
【００４５】
透明性樹脂基材として、厚さ１２５μｍのポリエチレンテレフタレートフィルム（東洋紡績社製、商品名『Ａ４３００』）を用い、このフィルムの両面に日本ペイント製ＮＡＢ−００１を膜厚が１．０μｍになるようにリバースグラビア塗工し、ＵＶ照射を施してハードコート層を形成した。該フィルムの片方面に、シリカ微粒子が分散したゾル液（オルガノシロキサン系のゾル溶液中に粒径１０〜１００ｎｍのシリカフィラーを添加したもの）を硬化後の膜厚が１．０μｍになるように製膜し、１２０℃で１分間乾燥し、シリカ膜の透明多孔質層（層厚さ１．０μｍ）を有するポリエチレンテレフタレートフィルム透明基板を製造した。
【００４６】
該フィルムの多孔質層膜面に、スクリーン印刷機により、表１に示す導電性ペースト（各成分の含有量は重量％）を用いて、格子状パターンのスクリーン印刷を行った。表１に示す導電性ペーストの粘度の時間依存は、図１の粘度曲線ａで示すものであった。
【表１】
0005602510.tif 000003
【００４７】
スクリーン版は、直径２３μｍのステンレスワイヤで織られた４００メッシュのステンレス紗に、線幅２０μｍ、模様ピッチ３００μｍ、開口率８７．１％の格子状乳剤パターンを設けたスクリーン版（中沼アートスクリーン社製）を用いた。
【００４８】
印刷後、導電性ペーストのかすれは認められなかった。フィルムごと銀化合物ペーストを１７０℃で３０分間焼成して、正方形模様を格子状に描いた導電部を形成し、透明導電フィルムを得た。
【００４９】
得られた透明導電フィルムの格子状パターン面をセロテープ（登録商標）で剥離しても、銀ペーストの剥離はほとんどなかった。また、断線部分は認めらなかった。
【００５０】
（比較例１）
導電性ペーストとして、表２に示すものを用いること以外は、実施例１と同様にして、透明導電フィルムを得た。表２に示す導電性ペースト（各成分の含有量は重量％）の粘度の時間依存は、図１の粘度曲線ｂで示すものであった。
【表２】
0005602510.tif 000004
【００５１】
スクリーン印刷時、導電性ペーストの塗布面にはかすれが認められた。これは、スクリーンを透過して版の下に置かれた被印刷物面に押し出され、その後スクリーンを引き上げる際に、粘度が急激に上昇するため、被印刷物面にインクがしっかりと供給されないからである。結果として、かすれが生じたのである。
【実施例２】
【００５２】
図２（Ａ）は、上記実施例に係る透明導電性シートを含む電磁波シールド材を装着したプラズマディスプレイパネルの概念図である。図２（Ｂ）は、電磁波シールド材の平面図である図２（Ｃ）は、図２（Ｂ）におけるＣ−Ｃ線に沿う断面図である。
【００５３】
これらの図を参照して、電磁波シールド材１は、プラズマディスプレイパネル２の表示部３に装着されて用いられ、プラズマテレビから放射される電磁波を遮断する。電磁波シールド材１は、ＰＥＴ基材層４（１００μｍ）と近赤外線吸収機能付きハードコート層５（１５μｍ）が一体化された複合基材（ＮＩＲＡ−ＨＣフィルム基材）を備える。
【００５４】
近赤外線吸収機能付きハードコート層５は、無機系近赤外線吸収剤、紫外線硬化型樹脂などを含む近赤外線吸収機能付きハードコート塗液を硬化させることによって形成される。
【００５５】
上記無機系近赤外線吸収剤は、錫ドープ酸化インジウム（ＩＴＯ）、アンチモンドープ酸化錫（ＡＴＯ）、複合タングステン酸化物等を用いることができる。そのうち、近赤外線の吸収率が高く、かつ可視光線の透過率が高いことから、複合タングステン酸化物が好ましく、特にセシウム含有酸化タングステンが最も好ましい。
【００５６】
上記紫外線硬化型樹脂は、紫外線硬化性の官能基を有する単量体、オリゴマー、重合体又はそれらの混合物が含まれる。具体的には、単官能アクリレート、単官能メタクリレート、多官能アクリレート、多官能メタクリレート等を用いることができる。
【００５７】
上記近赤外線吸収機能付きハードコート層５の厚みは、好ましくは２〜２５μｍである。実施例における実膜厚（ｄ）は１５μｍである。
【００５８】
複合基材の一方の面上に、反射防止層６（実膜厚（ｄ）０．２μｍ）が設けられている。
【００５９】
反射防止層６は、上記近赤外線吸収機能付きハードコート層５の塗工面の上に、高屈折率層／低屈折率層を、または低屈折率層を、塗布、硬化させることによって形成される。
【００６０】
上記高屈折率層は、無機材料や、紫外線硬化型樹脂などを含む高屈折率層塗液を硬化させることによって形成される。
【００６１】
上記無機材料は、酸化亜鉛、酸化チタン、酸化セリウム、酸化錫、酸化アルミニウム、酸化ジルコニウム等を用いることができる。
【００６２】
上記高屈折率層の屈折率は、高屈折率層の直上に形成される低屈折率層よりも屈折率を高くする必要があり、その屈折率は好ましくは１．５５〜１．９０の範囲内である。
【００６３】
上記高屈折率層の光学膜厚（ｎｄ）は、好ましくは１００ｎｍ〜２５０ｎｍである。実施例の膜厚と屈折率は、光学膜厚（ｎｄ）：１５０ｎｍ、屈折率（ｎ）：１．６０である。
【００６４】
上記低屈折率層は、シリカ微粒子、バインダー成分などを含む低屈折率層形成用塗液を硬化させることによって形成される。
【００６５】
上記シリカ微粒子は、シリカゾル、多孔質シリカ微粒子、中空シリカ微粒子等を用いることができる。上記バインダー成分は、含フッ素有機化合物の単体又は混合物や、フッ素を含まない有機化合物の単体若しくは混合物又は重合体等を用いることができる。
【００６６】
上記低屈折率層の屈折率は、好ましくは１．２０〜１．４５の範囲内である。上記低屈折率層の光学膜厚（ｎｄ）は、好ましくは１００ｎｍ〜１７５ｎｍである。実施例の膜厚と屈折率は、光学膜厚（ｎｄ）：１４０ｎｍ、屈折率（ｎ）：１．３５である。
【００６７】
上記近赤外線吸収機能付きハードコート層５と反射防止層６の塗工方法としては、ロールコート法、スピンコート法、コイルバー法、ディップコート法、ダイコート法等により基材フィルム上に塗布、乾燥した後、紫外線を照射する方法が挙げられる。ロールコート法等、連続的に塗布できる方法が生産性及び生産コストの点より好ましい。
【００６８】
ＰＥＴ基材層４の他方の面（プラズマディスプレイパネルＰＤＰに貼り付ける側）に、導電性ペーストインキのにじみ（線太り）を防止するためのインキ受容層である透明多孔質層７（１μｍ）が設けられている。透明多孔質層７の上に、実施例１で得た導電性ペーストインキをスクリーン印刷し、これを焼成することによって形成された電磁波シールドメッシュ層８が設けられている。
【００６９】
スクリーン印刷時にかすれが生じないように改良された導電性ペーストを用いているので、銀の細線に、断線が生じなかった。
【実施例３】
【００７０】
本実施例に係る透明導電性シートは、図３（Ａ）に示すようなタッチセンサー用の電極パターン材（タッチパネル）９に好ましく用いられる。透明なベースフィルムの片面に透明導電膜が形成されたものが、互いに透明導電膜を一定間隔をおいて対向配置された構成を持つ。透明導電膜は、実施例１で得た導電性ペーストインキをスクリーン印刷し、これを焼成することによって形成されている。静電容量方式のタッチパネル９は、図３（Ｂ）に示すように、センサの四隅に均一な電圧をかけ、センサの表面に均一の電界を作る。タッチ動作（押下）により、指が触れると、センサの四隅から指までの距離に比例した、容量の変化が生じる。コントローラが、四隅の容量変化に基づき指の座標位置を計算する。
【００７１】
本実施例に係るタッチセンサー用の電極パターン材は、スクリーン印刷時にかすれが生じないように改良された導電性ペーストを用いているので、銀細線に、断線が生じなかった。
【００７２】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７３】
本発明によれば、スクリーン印刷時にかすれを生じさせない導電性ペーストを用いて形成された透明導電フィルムが得られ、断線のない電磁波シールド材、タッチセンサーを供給できる。
【符号の説明】
【００７４】
１     電磁波シールド材
２     プラズマディスプレイパネル
３     表示部
４     ＰＥＴ基材層
５     ハードコート層
６     反射防止層
７     透明多孔質層
８     電磁波シールドメッシュ層
９     タッチパネル
【図１】
0005602510.tif 000005
【図２】
0005602510.tif 000006
【図３】
0005602510.tif 000007